СЫРЬЕВАЯ СМЕСЬ ДЛЯ ИЗГОТОВЛЕНИЯ СИЛИКАТНОГО КИРПИЧА
RAW MATERIAL MIXTURE FOR PRODUCTION OF SILICATE BRICK

Изобретение относится к производству строительных материалов.
Известна сырьевая смесь для изготовления силикатного кирпича, содержащая, мас.%: кварцевый песок 90-95; молотая негашеная известь 5-10 [1].
Задача изобретения состоит в повышении прочности силикатного кирпича.
Технический результат достигается тем, что сырьевая смесь для изготовления силикатного кирпича, включающая кварцевый песок и молотую негашеную известь, дополнительно содержит волластонит и кремнегель, при следующем соотношении компонентов, мас.%: кварцевый песок 79,5-89; молотая негашеная известь 5-10; волластонит 5-10; кремнегель 0,5-1,0.
В таблице приведены составы сырьевой смеси для изготовления силикатного кирпича.
Компоненты
Состав, мас.%
№1
№2
№3
Кварцевый песок
79,5
84,25
89
Молотая негашеная известь
10
7,5
5
Волластонит
10
7,5
5
Кремнегель
0,5
0,75
1
Ниже приведен пример получения силикатного кирпича.
Кварцевый песок смешивают с молотой (до остатка не более 10% на сите №008) негашеной известью, затем добавляют воду, вновь перемешивают и выдерживают (7-10 ч) до полного гашения извести. В полученную массу вводят предварительно измельченный (до остатка не более 10% на сите №008) волластонит и кремнегель. Из приготовленной смеси с влажностью 6,5-7,5% под давлением 15-17 МПа формуют кирпич, который подвергают автоклавной обработке в атмосфере насыщенного пара при давлении 0,9-1 МПа и температуре 170-175°С в течение 10-12 ч.
Прочность кирпича на сжатие составит ~20 МПа.
Источник информации
1. Попов К.Н. Материаловедение для каменщиков, монтажников конструкций. - М.: Высш. шк. - 1991. - С.189-192.